(57)【要約】      （修正有）【課題】水路の内面に被覆層の構造によって、地下水や送水等の水分や太陽光の照射を強く受けても、その影響を緩和し、コンクリートの劣化をくい止め、脆弱したり亀裂が発生したりすることなく、特に剥がれを招来しない長期にわたり安定するように修復をなし得るコンクリート構造物の保護補修工法を提供する。【解決手段】コンクリート構造物が底壁１の両端に側壁３が起立するＵ字形の水路Ｐであって、少なくとも側壁３の内面において、通水層７に繊維からなる織布若しくは不織布等の繊維布を使用し、側壁３に無溶剤型塗料を塗布して深部防水層５を形成した上に、前記繊維布を貼り付け、その上に無溶剤型塗料の塗布により表部防水層９が形成されるサンドイッチ被覆層を形成する。【選択図】図１
2012001875.tif 000002
【特許請求の範囲】
【請求項１】
全部または一部が地中に埋設される露天のコンクリート構造物において、地中と反対側の内面に、ミゼロン等の無溶剤型塗料を塗布し、その上に通気可能な単一樹素材若しくは混合材からなる通水層を介在させて同じく無溶剤型塗料を塗布し、該通水層が無溶剤型塗料を塗布してなる深部防水層と表部防水層とで挟まれる層構造のサンドイッチ被覆層を形成することを特徴とするコンクリート構造物の保護補修工法。
【請求項２】
コンクリート構造物が底壁の両端に側壁が起立するＵ字形の水路であって、少なくとも側壁の内面において、通水層に繊維からなる織布若しくは不織布等の繊維布を使用し、側壁に無溶剤型塗料を塗布して深部防水層を形成した上に、前記繊維布を貼り付け、その上に無溶剤型塗料の塗布により表部防水層が形成されるサンドイッチ被覆層の施工をなすことを特徴とする請求項１記載のコンクリート構造物の保護補修工法。
【請求項３】
底壁の両端に側壁が起立するＵ字形の水路としてのコンクリート構造物において、底壁の内面にサンドイッチ保護層を形成するについて、通水層には、砂若しくは貝殻粉砕物等の粒材が無溶剤型塗料で練り固められる混合材を使用し、底壁に無溶剤型塗料を塗布して深部防水層を形成した上に、前記混合材を塗り硬めて細粒通水層を形成し、その上に無溶剤型塗料を塗布して表部防水層を形成することを特徴とする請求項１又は２記載のコンクリート構造物の保護補修工法。
【発明の詳細な説明】
【技術分野】
【０００１】
この発明は、地面に埋設される露天の水路等のコンクリート構造物が経年により損壊したときに措置するコンクリート構造物の保護補修工法に関する。
【背景技術】
【０００２】
農業用水路や生活水路等では、一般的に地面に埋没して露天に設置されるために、永年に渡って地下水の影響と太陽の直射を強く受ける環境でいずれは損壊する。その状況を図４について説明すると、同図はこのような環境でも特に損壊を受けやすい場合を示したもので、送水が止まる乾燥した状態においても、横からの背面水や下からの湧水がコンクリートに浸透があるが、太陽熱により内部において膨脹しこれの繰り返しでコンクリートが脆くなる。図示の如く一方が山側であると地下水の影響が大きく、しかも、崖側では太陽熱の影響を強く受ける。特に崖側では地下水や雨水、送水の浸透した水が浸透するばかりか、太陽熱で水蒸気となり大きく膨脹するために、その側の側壁が特に損壊が激しい傾向にある。
【０００３】
自然環境でこうした原因でコンクリートが劣化し、脆弱し、酷いときには亀裂が発生し漏水に至るので、従来、このようになった古いコンクリート構造物の保護補修については、モルタルの塗布、無溶剤型ポリウレタン樹脂、特にミゼロンと称される塗料が有効なものとして使用されてきた。
【０００４】
「ミゼロン」とは、米国で開発された無溶剤の２液硬化型特殊ポリウレタン
樹脂塗料であり、従来から次のような特徴が挙げられている。
ａ．強靱な塗膜
ｂ．耐磨耗性、耐衝撃性に優れる。
ｃ．吸水率が小さく、耐水性に優れる。
ｄ．クラック追従性に優れる。
ｅ．耐薬品性に優れる。
【０００５】
また、湧水・漏水がある場合における従来工法としては、エポキシ樹脂を劣化・脆弱した亀裂ある局部に注入することが多く行われていた。
【先行技術文献】
【特許文献】
【０００６】
【特許文献１】特開平１１−１７２６５４号公報
【発明の概要】
【発明が解決しようとする課題】
【０００７】
しかし、このような優れた塗料の使用によっても、地下水と太陽熱の影響を強く受ける水路等においては、上記のような理由から効果が十分に発揮されることはなく、太陽に強く当たる箇所では将来的に再修復の困難を招くことになる保護表面の膨れや剥がれ現象が特徴的に発生し、そして、この原因がコンクリート構造物に保護層との間に滞留水が存在することによるという知見を得た。
【０００８】
この発明は、上記のような実情等に鑑みて、水路の内面に被覆層の構造によって、地下水や送水等の水分や太陽光の照射を強く受けても、その影響を緩和し、コンクリートの劣化をくい止め、脆弱したり亀裂が発生したりすることなく、特に剥がれを招来しない長期にわたり安定するように修復をなし得るコンクリート構造物の保護補修工法を提供することを課題とした。
【課題を解決するための手段】
【０００９】
上記の課題を解決するために、この発明は、全部または一部が地中に埋設される露天のコンクリート構造物において、地中と反対側の内面に、ミゼロン等の無溶剤型塗料を塗布し、その上に通気可能な単一樹素材若しくは混合材からなる通水層を介在させて同じく無溶剤型塗料を塗布し、該通水層が無溶剤型塗料を塗布してなる深部防水層と表部防水層とで挟まれる層構造のサンドイッチ被覆層を形成することを特徴とするコンクリート構造物の保護補修工法を提供する。
【００１０】
特に、コンクリート構造物が底壁の両端に側壁が起立するＵ字形の水路であって、少なくとも側壁の内面において、通水層に繊維からなる織布若しくは不織布等の繊維布を使用し、側壁に無溶剤型塗料を塗布して深部防水層を形成した上に、前記繊維布を貼り付け、その上に無溶剤型塗料の塗布により表部防水層が形成されるサンドイッチ被覆層の施工をなすことにより、一層好ましく本発明の目的を達成することができる。
【００１１】
コンクリート構造物の保護補修工法を上記のように構成したから、サンドイッチ被覆層の役目としては次のようなことが挙げられる。
１  断水・排水機能：  サンドイッチ保護層が断水機能を有するが、これについては、表部防水層を通過しても通水層に通して目地等から排水される。また、背水圧や湧水の場合でもそれがコンクリート構造に浸透すると、徐々にではあるが深部防水層を通過し通水層から同じように排水される。したがって、保護表面の近辺では、滞留水が存在しなくなる。
２  断熱機能：  太陽熱をサンドイッチ保護層で、特に半空気層とも言える通水層により遮断する。また、通水層を通して排熱がなされる。この時水蒸気も排出される。
３  以上のことから、コンクリート構造内の滞留水と高温の抑制により、水蒸気の内部発生が防止される結果、表面の剥がれ現象がなくなる。
【００１２】
また、壁面の通水層に繊維層を介在させた場合には（請求項２）、その繊維層は、（１）空気クッションの役目をなしたり、（２）水蒸気圧や背水圧の分散に寄与したり、（３）面全体の補強としての役目を果たす効果が認められる。
【発明の効果】
【００１３】
以上説明したように、水路の内面に保護層の構造によって、地下水や太陽熱の影響を強く受けても、コンクリートの劣化をそれによりくい止め、脆弱し、亀裂が発生することがなく、特に太陽熱の影響に伴う膨れや剥がれ現象の防止を有効に果たすことができる。また、繊維層を介在させると、（1）空気クッション、（２）水蒸気圧および背水圧の分散、（３）補強として力を面で受ける、という優れた効果がある。
【００１４】
また、特に、請求項３によるときには、水路において上記効果が顕著に発揮される。
【図面の簡単な説明】
【００１５】
【図１】この発明を実施して施工が完了した水路を一部切欠して示す斜視図である。
【図２】同水路の一部を拡大して示す断面図である。
【図３】この発明によるコンクリート構造物の保護補修工法を（イ）、（ロ）、（ハ）の工程順に示す斜視図である。
【図４】従来例を説明するための水路の設置状況を示す斜視断面図である。
【発明を実施するための形態】
【００１６】
この発明において、サンドイッチ保護層１０を構成する中間の通水層７，８の構成については、サンドイッチ構造に支障がない限り特に限定しないが、
繊維通水層７の構成では、ガラス繊維、プラスチック繊維（ナイロン繊維、アラミド繊維等）、カーボン繊維等の織布や不織布等を現場における状況により選択して使用する。なお、この場合は、補強材として比較的引っ張り強度に重点があり、その点から選択に考慮する。
【００１７】
また、細粒通水層８の構成については、砂や貝殻、化石等の粉砕したものを無溶剤型塗料で練った混合材を塗布して、例えば空隙率６５％程度の細粒通水層８として形成するのが良い。そうすると、人が歩くことのあるために耐圧が要求される底壁においては特に好適である。
【００１８】
無溶剤型塗料には、長期にわたって柔軟性の失われないポリウレタン樹脂塗料（ミゼロン）が望ましい。
【実施例１】
【００１９】
図１ないし図３は、コンクリート構造物としての古い既存の水路Ｐを対象としてこの発明を実施した例を示す。そのうち、図１および図２は、保護補修を完了した状態を示し、図３（イ）、（ロ）、（ハ）は、その状態に至る保護補修工法を工程順で示す。なお、水路Ｐは、底壁１の両側端に側壁３，３が起立するＵ字形であって、築後約５０年経過しコンクリートの劣化、脆弱化が相当に進行し、一部に亀裂が発生している。
【００２０】
図１および図２が保護補修を施した状態を示すが、底壁１と両側壁３，３とでは、双方において要領が若干異なっており、保護補修の構造も異なっている。しかし、その一方に（具体的には繊維通水層７と細粒通水層８とのいずれかに）統一して全体に施工することもできる。ただ、図示の場合は、底が細粒通水層８の存在で歩行時に滑る危険が防止される利点が挙げられる。
【００２１】
保護補修工法の手順については、送水を停止し、水路Ｐの内面を予め洗浄し乾燥させてから処理工程に着手する。それにはまず全体にミゼロンを１〜２回塗り重ねて、表面にミゼロンが含浸した層とその上に塗膜が０．５〜１．０ｍｍ程度となる深部防水層５を形成する（図３の（イ）図）。ミゼロンの塗布については、コテで押さえて均等に仕上げることができる。しかし、背水圧の影響があるときには背水圧の押しに負けるので、二度塗りをすることが望ましい。深部防水層５の役割は次の通りである。
【００２２】
１  アンカーとしての役割
深部防水層５ではミゼロンがコンクリートの組織に浸透するだけでなく、クラックがあるとそこに毛細管現象により追従して深く浸透し空隙率を少なくし且つ表面を層状に一体化する。
２  次の層形成の結合剤ないし接着剤としての役割を果たす。次の層とは通水層７，８（図３（ロ）図）のことである。
３  アルカリ生成物の溶出を抑制する。
【００２３】
ミゼロンの深部防水層５は、上記の如く、底壁１と側壁３，３との両方に全面に施す。これには二度塗りが良い。そして、側壁３，３では深部防水層５の上にはガラス繊維の織布を接着して繊維通水層７を形成する。また、底壁１の深部防水層５の上にはミゼロンにより珪砂を練り固めて細粒通水層８を形成する。それには、ミゼロンと珪砂とを１：１（若しくは１：２）で混ぜ合わせた混合物を２〜３ｍｍの厚みにコテで塗り付ける。
【００２４】
通水層７，８の上には、それぞれミゼロンをコテで塗布して表部防水層９を形成する（図３の（ハ）図）。これで、深部防水層５と表部防水層９とで挟まれる通水層７，８を有するサンドイッチ保護層１０が形成される。
【００２５】
サンドイッチ被覆層１０について、図４において示すような状況、つまり、一方が山側、他方が崖下側である場合について機能を説明する。
【００２６】
山側の側壁３と底壁１では、地下水による背面水と湧水とがコンクリート構造内に浸透しても、わずかではあるが深部防水層５を通って通水層７，８に入り込み、通水層７，８を横に通って目地１２から排水される。したがって、背水圧と湧水とが浸透しても排水されるため、その水が崖側の側壁３に影響を及ぼすこともない。また、繊維通水層７と細粒通水層８とは通じているので、山側の側壁３に浸透した水についてみると、その壁の繊維通水層７から底壁１の細粒通水層８に流下し、崖側の目地１２から外へ排出する。
【００２７】
太陽光がサンドイッチ保護層１０により、特に中間の通水層７，８が通気性もありここで遮断するため、太陽光による内部蒸気の発生が防止される。これで、太陽熱の影響を受けやすい崖側の側壁３においても、蒸気の発生で膨れや剥がれが発生するというような現象がなくなる。
【符号の説明】
【００２８】
Ｐ  水路
１  底壁
３  側壁
５  深部防水層
７  繊維通水層
８  細粒通水層
９  表部防水層
１０  サンドイッチ保護層
【図１】
2012001875.tif 000003
【図２】
2012001875.tif 000004
【図３】
2012001875.tif 000005
【図４】
2012001875.tif 000006